(57)【要約】【課題】エンボス加工性に優れた化粧シートが被覆され、かつ耐水性に優れた化粧シート積層金属板を提供する。【解決手段】化粧シート積層金属板１６は、金属板１７上に接着剤層１８、第１の熱可塑性樹脂層１２、印刷インキ層１３及び透明な第２の熱可塑性樹脂層１５が順次積層されている。第１の熱可塑性樹脂層１２はポリ塩化ビニル、オレフィン系樹脂、ポリエステル樹脂のいずれかからなり、第２の熱可塑性樹脂層１５は表面がエンボス加工されたポリエステル樹脂層である。第２の熱可塑性樹脂層１５は、積層後のシートを昇温したときの結晶融解熱量ΔＨｍと、昇温中の結晶化により発生する結晶化熱量ΔＨｃとの差（ΔＨｍ−ΔＨｃ）が５〜６０Ｊ／ｇ、かつ｛（ΔＨｍ−ΔＨｃ）／ΔＨｍ｝が０．２〜１である。【選択図】　　　図１
2004050502.tif 000002
【特許請求の範囲】
【請求項１】
第１の熱可塑性樹脂層に印刷インキ層が積層された基材シートに、第２の熱可塑性樹脂層を積層して得られた化粧シートにおいて、前記第２の熱可塑性樹脂層がポリエステル樹脂層であって、面配向度ΔＰが５×１０−２以下であり、化粧シートを昇温したときの結晶融解熱量ΔＨｍと、昇温中の結晶化により発生する結晶化熱量ΔＨｃとの差（ΔＨｍ−ΔＨｃ）が２Ｊ／ｇ以上２０Ｊ／ｇ以下、かつ｛（ΔＨｍ−ΔＨｃ）／ΔＨｍ｝が０．１以上０．５以下であることを特徴とする化粧シート。
【請求項２】
前記第１の熱可塑性樹脂層が、ポリ塩化ビニル、オレフィン系樹脂、ポリエステル樹脂のいずれかからなる請求項１に記載の化粧シート。
【請求項３】
前記第２の熱可塑性樹脂層の表面にエンボスが付与されている請求項１又は請求項２に記載の化粧シート。
【請求項４】
印刷インキ層が積層された第１の熱可塑性樹脂層の印刷層側に第２の熱可塑性樹脂層を積層すると同時に、前記第２の熱可塑性樹脂層の表面にエンボスを付与することを特徴とする化粧シートの製造方法。
【請求項５】
第１の熱可塑性樹脂層が、ポリ塩化ビニル、オレフィン系樹脂、ポリエステル樹脂のいずれかからなり、第２の熱可塑性樹脂層が表面がエンボス加工されたポリエステル樹脂層であって、積層後のシートを昇温したときの結晶融解熱量ΔＨｍと、昇温中の結晶化により発生する結晶化熱量ΔＨｃとの差（ΔＨｍ−ΔＨｃ）が３より大きく５０Ｊ／ｇ以下、かつ｛（ΔＨｍ−ΔＨｃ）／ΔＨｍ｝が０．２より大きく１以下である化粧シートを金属板に積層したことを特徴とする化粧シート積層金属板。
【発明の詳細な説明】
【０００１】
【発明の属する技術分野】
本発明は、化粧シート、化粧シートの製造方法及び化粧シート積層金属板に係り、特にパーティクルボード等の内装材用等の建材製品、エアコンカバー等の電化製品等に用いられる化粧シート、化粧シートの製造方法及び化粧シート積層金属板に関するものである。
【０００２】
【従来の技術】
従来、鋼板表面に着色や模様が施された化粧鋼板は、パーティクルボード、ユニットバス等の内装材用の建材製品や電気製品その他各種の分野で広く用いられている。このような積層金属板としては、例えば、絵柄の印刷されたポリエステルフィルムを金属の基板に積層した金属板（特公昭６１−５１９８８　号公報）、ポリ塩化ビニル被膜を被覆した金属板表面に、絵柄の印刷されたポリエステルフィルムを積層した金属板（特開昭６０−１７４６４５号公報）がある。特開昭６３−２０８６２７号公報には、金属板上に接着剤層、基礎熱可塑性樹脂層、印刷インキ層、接着剤層、透明な表層熱可塑性樹脂層の順に積層し、基礎熱可塑性樹脂と表層熱可塑性樹脂の溶融温度が所定の関係を有し、表層熱可塑性樹脂層の可視光線透過率を所定範囲に規定した高鮮映積層金属板が開示されている。また、特開２０００−７１４０１　号公報には、完全非晶性ポリエステル層に、接着剤層を介して透明な結晶性ポリエステル層を設け、完全非晶性ポリエステル層と接着剤層との間に印刷層を設けた積層化粧シートを、完全非晶性ポリエステル層に接着剤を塗布し鋼板に接着した化粧シート鋼板が開示されている。
【０００３】
【発明が解決しようとする課題】
ところが、特開２０００−７１４０１　号公報に開示された化粧シート鋼板（積層金属板）は、表層が結晶性ポリエステル樹脂層であるために、その表面にエンボス加工を付与しようとすると、化粧シートを高温に保持して加工する必要があるなど容易ではない。
【０００４】
本発明は、前記の問題に鑑みてなされたものであって、その第１の目的はエンボス加工性に優れた化粧シートを提供することにあり、第２の目的はその製造方法を提供することにある。また、第３の目的は耐水性に優れた化粧シート積層金属板を提供することにある。
【０００５】
【課題を解決するための手段】
前記第１の目的を達成するため、請求項１に記載の発明は、第１の熱可塑性樹脂層に印刷インキ層が積層された基材シートに、第２の熱可塑性樹脂層を積層して得られた化粧シートにおいて、前記第２の熱可塑性樹脂層がポリエステル樹脂層であって、面配向度ΔＰが５×１０−２以下であり、化粧シートを昇温したときの結晶融解熱量ΔＨｍと、昇温中の結晶化により発生する結晶化熱量ΔＨｃとの差（ΔＨｍ−ΔＨｃ）が２Ｊ／ｇ以上２０Ｊ／ｇ以下、かつ｛（ΔＨｍ−ΔＨｃ）／ΔＨｍ｝が０．１以上０．５以下である。
【０００６】
この発明の化粧シートは、エンボス加工性、耐湿熱性及びラミネート性に優れている。
請求項２に記載の発明では、請求項１に記載の発明において、前記第１の熱可塑性樹脂層が、ポリ塩化ビニル、オレフィン系樹脂、ポリエステル樹脂のいずれかからなる。この発明では、両熱可塑性樹脂層の原料が入手し易く、取り扱いも容易で生産コストの低減が図れる。
【０００７】
請求項３に記載の発明では、請求項１又は請求項２に記載の発明において、前記第２の熱可塑性樹脂層の表面にエンボスが付与されている。この発明では、表面にエンボスが付与されているため、得られた化粧シートの意匠性が高くなる。
【０００８】
第２の目的を達成するため、請求項４に記載の発明では、印刷インキ層が積層された第１の熱可塑性樹脂層の印刷層側に第２の熱可塑性樹脂層を積層すると同時に、第２の熱可塑性樹脂層の表面にエンボスを付与する。
【０００９】
この発明では、第１の熱可塑性樹脂層に対して第２の熱可塑性樹脂層を積層する際に、エンボスの付与が同時に行われるため、生産性が向上するとともに、コストの低減が図れる。
【００１０】
第３の目的を達成するため、請求項５に記載の発明では、第１の熱可塑性樹脂層が、ポリ塩化ビニル、オレフィン系樹脂、ポリエステル樹脂のいずれかからなり、第２の熱可塑性樹脂層が表面がエンボス加工されたポリエステル樹脂層であって、積層後のシートを昇温したときの結晶融解熱量ΔＨｍと、昇温中の結晶化により発生する結晶化熱量ΔＨｃとの差（ΔＨｍ−ΔＨｃ）が３より大きく５０Ｊ／ｇ以下、かつ｛（ΔＨｍ−ΔＨｃ）／ΔＨｍ｝が０．２より大きく１以下である化粧シートを金属板に積層した。この発明の化粧シート積層金属板は、意匠性の高い化粧シートで被覆され、かつ耐水性に優れる。
【００１１】
【発明の実施の形態】
以下、本発明を具体化した実施の形態を説明する。
図１（ａ）は本発明の化粧シートの模式図であり、図１（ｂ）はエンボス加工が施された化粧シートの模式図であり、図１（ｃ）は化粧シート積層金属板の模式図である。
【００１２】
図１（ａ）に示すように、化粧シート１１は、第１の熱可塑性樹脂層１２に印刷インキ層１３が積層された基材シート１４と、基材シート１４に積層された第２の熱可塑性樹脂層１５とから構成されている。図１（ｂ）に示す化粧シート１１では、第２の熱可塑性樹脂層１５の表面にエンボス１５ａが付与されている。
【００１３】
第１の熱可塑性樹脂層１２は、曲げ加工等の成形加工に対して良好な加工性を示すものであればよく、そのうちで特にポリ塩化ビニル、オレフィン系樹脂、ポリエステル樹脂が好ましい。オレフィン系樹脂としては、ポリエチレン、ポリプロピレン、エチレン−プロピレン共重合体、エチレン−酢酸ビニル共重合体、エチレン−アクリル酸エステル共重合体、アイオノマー、これら樹脂を無水マレイン酸等の不飽和カルボン酸又はその誘導体で変性させた酸変性オレフィン系樹脂等が挙げられる。ポリエステル樹脂としてはポリエチレンテレフタレート、ポリブチレンテレフタレート等が挙げられる。第１の熱可塑性樹脂層１２の厚さは、用途に応じて０．０１〜２ｍｍの範囲で選定される。
【００１４】
印刷インキ層１３としては、例えば、木目、石目、天然皮革の表面柄、布目、抽象柄等を表現した絵柄印刷層や、第１の熱可塑性樹脂層１２を隠蔽し、絵柄印刷層の印刷下地色を与えるものが設けられる。
【００１５】
印刷層を形成するインキのベヒクルとしては、例えば、セルロース誘導体、スチレン樹脂又はスチレン共重合体、アクリル樹脂、ビニル重合体、熱硬化性樹脂が挙げられる。セルロース誘導体としては、エチルセルロース、硝酸セルロース、酢酸セルロース、エチルヒドロキシエチルセルロース、セルロースアセテートプロピオネート等が挙げられ、スチレン樹脂としてはポリスチレン、ポリα−メチルスチレン等が挙げられる。アクリル樹脂としてはポリメタクリル酸メチル、ポリメタクリル酸エチル、ポリアクリル酸エチル、ポリアクリル酸ブチル等が挙げられ、ビニル重合体としてはポリ塩化ビニル、ポリ酢酸ビニル、塩化ビニル／酢酸ビニル共重合体、ポリビニルブチラール等が挙げられる。また、熱硬化性樹脂としては、フェノール樹脂、尿素樹脂、ジアリルフタレート樹脂、メラミン樹脂、グアナミン樹脂、不飽和ポリエステル系樹脂、ポリウレタン系樹脂、エポキシ樹脂、アミノアルキッド樹脂、メラミン／尿素共縮合樹脂、珪素樹脂、ポリシロキサン樹脂等がある。これらに、必要に応じて、架橋剤、重合開始剤等の硬化剤、重合促進剤、溶剤、粘度調整剤、体質顔料等を添加する。硬化剤として通常、イソシアネートが不飽和ポリエステル系樹脂、ポリウレタン系樹脂に、アミンがエポキシ樹脂に、メチルエチルケトンパーオキサイド等の過酸化物、アゾビスイソブチロニトリル等のラジカル開始剤が不飽和ポリエステル系樹脂によく使用される。
【００１６】
印刷インキ層１３は、第１の熱可塑性樹脂層１２上に印刷を施すことにより形成されるが、それ以外の方法によって形成してもよい。第１の熱可塑性樹脂層１２上への絵柄の印刷は、上記のようなインキを使用し、グラビア印刷法、スクリーン印刷法等の既知の手法によればよい。
【００１７】
インキ顔料としては、カーボンブラック、シアニンブルー等の公知の着色顔料、二酸化チタン被覆雲母等のパール顔料等を用い、絵柄や模様としては、木目柄、石目柄等の天然物柄、水玉、縞模様等の抽象柄、全面ベタあるいはこれらの組合せ等任意である。
【００１８】
印刷インキ層１３と他の樹脂層との密着性を改良するために、接着剤層を介在させてもよい。この層の厚さは、１０〜２００μｍの範囲が適当である。１０μｍより薄いものは、表面に設けた印刷層の厚さを吸収して凹凸をなくす作用が不十分であるし、化粧板としたときの曲げ加工性がよくない。一方、２００μｍより厚くすることも、加工性にとり、かえって好ましくない。また、第１の熱可塑性樹脂層１２を透明、着色の２層にすることなどもできる。
【００１９】
表面層を形成する透明な第２の熱可塑性樹脂層１５は、印刷を保護する作用をなすとともに、化粧シート１１の表面にエンボス模様を設けるためのものである。高い意匠性を実現するために、この層に使用する熱可塑性樹脂は、エンボスを付与する前の状態で、ヘイズ範囲が３〜８％であることが好ましい。ヘイズ度が小さすぎると、あまりに鮮映すぎて、印刷面に僅かなキズがあってもそれが非常に目立ってしまう。一方、ヘイズ度が８％より大きいと、内部の印刷が散乱して見え、鮮映感が十分でないなどの問題がでる。ここで、ヘイズ度（Ｈａｚｅ度）とは、透過した光のうち拡散した光の割合を示すもので、その試料を通して物を見た場合のかすむ度合いを示し、ヘイズ度が高い程かすんで見える。全光線透過率をＴｔ、拡散透過率をＴｄとすると、ヘイズ度（曇度）Ｈは、Ｈ＝（Ｔｄ／Ｔｔ）×１００（％）により値が求められる。
【００２０】
第２の熱可塑性樹脂層１５はポリエステル樹脂で形成され、所定範囲のヘイズ度を有するものであれば特に制限されないが、中でもポリエステルフィルムが好ましい。ポリエステルフィルムは、特に面配向度ΔＰが５．０×１０−２以下、好ましくは１．０×１０−４以上１．０×１０−２以下に形成されている。また、ポリエステルフィルムは、シートを昇温したときの結晶融解熱量ΔＨｍと、昇温中の結晶化により発生する結晶化熱量ΔＨｃとの差（ΔＨｍ−ΔＨｃ）が２Ｊ／ｇ以上２０Ｊ／ｇ以下、かつ｛（ΔＨｍ−ΔＨｃ）／ΔＨｍ｝が０．１以上０．５以下であることが好適である。
【００２１】
面配向度ΔＰは、フィルムの厚み方向に対する面方向の配向度を表し、通常直交３軸方向の屈折率を測定し、以下の式で算出される。
ΔＰ＝｛（γ＋β）／２｝−α
但し、α＜β＜γ、αはフィルム厚さ方向の屈折率、β及びγはフィルム面に平行な直交２軸の屈折率である。
【００２２】
面配向度ΔＰは結晶化度や結晶配向にも依存するが、大きくはフィルム面内の分子配向に依存するものであり、つまりフィルム面内、特にフィルムの流れ方向及びそれと直交する方向の少なくとも一方の方向に対し、分子配向を増大させることにより、面配向度ΔＰが増大する。面配向度ΔＰを増大させる方法としては、既知のあらゆる延伸法に加え、電場や磁場を利用した分子配向法を採用することもできる。
【００２３】
通常はＴダイ、Ｉダイ、丸ダイ等から溶融押し出しを行ったシート状物又は円筒状物を冷却キャストロールや水、圧縮空気等により急冷して非晶質に近い状態で固化させた後、ロール法、テンター法、チューブラー法等により一軸又は二軸に延伸する方法が工業的には望ましい。この場合、延伸条件の適性範囲は重合体の組成や、未延伸シートの熱履歴によって異なってくるので、面配向度ΔＰの値を見ながら適宜決められる。
【００２４】
面配向度ΔＰを１．０×１０−４以上とすることで、耐衝撃性が顕著に改良されるとともに、無配向シートが高温高湿雰囲気下にさらされた時に生じる、主に球晶成長に起因する脆化や白化を防止することができる。なお、面配向度ΔＰの上限は５．０×１０−２であり、これより面配向度ΔＰを高めると、シート（フィルム）の表面へのエンボス付与性が困難となる。逆に、それより低いとエンボス付与性は容易であるが、耐熱性がない、耐衝撃性に劣る等の問題が出てくる。
【００２５】
面配向度ΔＰを５．０×１０−２以下の範囲にすることにより、上述した効果が得られるが、その一方、シートの耐湿性、耐熱性が不良となり易い。例えば、化粧シート１１の表面にエンボスを付与できたとしても、耐湿性、耐熱性が劣る等の問題、あるいは、第１の熱可塑性樹脂層を形成するためのフィルムに第２の熱可塑性樹脂層を形成するフィルムを熱融着によりラミネートすることが困難になる等の問題が出てくる。このため、実用的な耐湿性、耐熱性を得るために、シートを昇温したときの結晶融解熱量ΔＨｍと、昇温中の結晶化により発生する結晶化熱量ΔＨｃとの差（ΔＨｍ−ΔＨｃ）を２０Ｊ／ｇ以下、かつ｛（ΔＨｍ−ΔＨｃ）／ΔＨｍ｝を０．５以下に制御することが重要である。
【００２６】
結晶融解熱量ΔＨｍ、結晶化熱量ΔＨｃは、シートサンプルの示差走査熱量測定（ＤＳＣ）により求められるもので、結晶融解熱量ΔＨｍは昇温速度１０℃／分で昇温したときの全結晶を融解させるのに必要な熱量であって、樹脂の結晶融点付近に現れる結晶融解による吸熱ピークの面積から求められる。また、結晶化熱量ΔＨｃは、昇温過程で生じる結晶化の際に発生する発熱ピークの面積から求められる。
【００２７】
結晶融解熱量ΔＨｍは、主に樹脂そのものの結晶性に依存し、結晶性が大きい樹脂では大きな値をとる。結晶化熱量ΔＨｃは、樹脂の結晶性に対するその時のシートの結晶化度に関係する指標であり、結晶化熱量ΔＨｃが大きいときには、昇温過程でシートの結晶化が進行する。即ち、樹脂が有する結晶性を基準にシートの結晶化度が相対的に低かったことを表す。逆に、結晶化熱量ΔＨｃが小さい時は、樹脂が有する結晶性を基準にシートの結晶化度が相対的に高かったことを表す。
【００２８】
結晶化熱量ΔＨｃを上げるためには、即ちシートの結晶化度を低めるためには、シートの成形加工条件を選定する必要がある。成形加工工程においてシートの結晶化度を下げるためには、面配向度ΔＰが大きいほど結晶化温度が低下する傾向があるので、熱処理温度が低いほど、また熱処理時間が短いほど低くなる。
【００２９】
（ΔＨｍ−ΔＨｃ）を所定の範囲に調整するためには、例えば、結晶性の高い原料に結晶性の低い原料をブレンドすればよく、本発明においては、第２の熱可塑性樹脂層がポリエステル樹脂で形成されるので、結晶性の高いポリエステル樹脂に結晶性の低いポリエステル樹脂をブレンドすることが好ましい。
【００３０】
ここで、結晶性の高いポリエステル樹脂としては、ジカルボン酸とジオールの縮重合で得られる線状熱可塑性ポリエステルが挙げられる。前記線状熱可塑性ポリエステルは、ポリエチレンテレフタレート、ポリブチレンテレフタレート、ポリエチレン−１，２−ジフェノキシエタン−４，４’−ジカルボキシレート及びポリエチレン−２，６−ナフタレートで代表されるものである。ジカルボン酸成分としては、テレフタル酸、イソフタル酸、フタル酸、アジピン酸、セバチン酸、アゼライン酸、２，６−ナフタレンジカルボン酸、デカンジカルボン酸、ドデカンジカルボン酸、シクロヘキサンジカルボン酸等の単独物又は混合物が挙げられる。ジオール成分としては、エチレングリコール、ブタンジオール、デカンジオール、ヘキサンジオール、シクロヘキサンジオール、ネオペンチルグリコール等の単独物又は混合物が挙げられる。２種以上のジカルボン酸成分やジオール成分による共重合体や、ジエチレングリコール、トリエチレングリコール等の他のモノマーやポリマーとの共重合体であってもよい。
【００３１】
結晶性の低いポリエステル樹脂としては、例えばポリエチレンテレフタレートのシクロヘキサンジメタノール共重合体、ポリエチレンテレフタレートのアルキレンジオール共重合体、ポリエチレンテレフタレートのイソフタル酸共重合体が挙げられる。
【００３２】
この第２の熱可塑性樹脂層を形成するポリエステルフィルムには、公知の添加剤を必要に応じて含有させることができる。例えば滑剤、ブロッキング防止剤、熱安定剤、酸化防止剤、帯電防止剤、耐光剤、耐衝撃性改良剤等を含有させてもよい。
【００３３】
なお、このポリエステルフィルムの厚さは５〜２００μｍの範囲が適当である。５μｍに足らない薄いものは、印刷の深み感に乏しく、かつ鮮映度が不足する。一方、２００μｍを超える厚いものは、曲げ加工が困難になるし、コスト的にも不利である。印刷適性の向上や第１の熱可塑性樹脂層との積層を容易とするために、表面フィルムをコロナ処理したり、易接着処理を施しておいてもよい。また、ヘイズ度を前記の範囲から逸脱させない範囲内で、透明な顔料、染料等を添加してもよい。
【００３４】
また、本発明の積層金属板及び化粧シートの透明な第２の熱可塑性樹脂層の表面に前記のヘイズ度の範囲を逸脱しない範囲で、公知の各種ハードコート層を設けてもよい。例えば、電子線又は紫外線硬化型のポリエステルアクリレート、ウレタンアクリレート等のハードコート塗料を用いる。
【００３５】
次に本発明の化粧シート１１の製造方法を説明する。第１の熱可塑性樹脂層１２の上に印刷を施し、表面に印刷インキ層１３が形成された基材シート１４を作製する。この基材シート１４の印刷インキ層１３側の面と、第２の熱可塑性樹脂層１５としてのシート（フィルム）とを重ね合わせ、互いに２本の加圧ロール間に通して加熱しながら加圧することにより、両シートを融着して一枚の化粧シート１１を作る。このときに、圧接するロールとして表面をエンボス加工したエンボスロールを用いることにより、貼合わせと、表面のエンボス加工とを同時に行うことができる。貼合わせ時のフィルム温度は、化粧シート１１のエンボス深さ等を考慮しながら、適宜選択すればよい。
【００３６】
図１（ｃ）は、化粧シート積層金属板の模式断面図である。化粧シート積層金属板１６は、金属板１７上に接着剤層１８、第１の熱可塑性樹脂層１２、印刷インキ層１３及び透明な第２の熱可塑性樹脂層１５が順次積層されている。即ち、化粧シート積層金属板１６は、図１（ｂ）に示す構成の化粧シート１１が接着剤層１８を介して金属板１７の上に積層されている。
【００３７】
金属板１７としては、例えば、軟鋼板、電鋳鉄箔、アルミニウム板、銅板、ステンレス板や、それらに亜鉛、スズ、鉛、アルミニウム、銅、クロム、ニッケルの１種又は２種以上をメッキしたものを用いることができる。
【００３８】
上記金属板１７と上記第１の熱可塑性樹脂層１２との間及び第１の熱可塑性樹脂層１２と印刷インキ層１３との間の少なくとも一方に、必要に応じて接着剤層を設けることもできる。このような接着剤層を設けることにより、各層間の密着性がより確実なものとなる。
【００３９】
ここで使用することができる接着剤としては各種のものがある。例えば、熱硬化性樹脂に必要に応じて架橋剤、重合開始剤、重合促進剤等を添加したもの、熱可塑性樹脂、ゴム、天然樹脂等の１種又は２種以上の混合体を主成分とし、必要に応じ、これに公知の充填剤、顔料、染料、安定剤、溶剤、可塑剤等を添加したものを接着剤として使用することができる。
【００４０】
熱硬化性樹脂としては、フェノール系樹脂、フラン系樹脂、尿素系樹脂、メラミン系樹脂、不飽和ポリエステル系樹脂、ポリウレタン系樹脂、エポキシ系樹脂がある。架橋剤としてはイソシアネート、アミン等があり、重合開始剤としてはメチルエチルケトンパーオキサイド、ハイドロパーオキサイド、アゾビスイソブチロニトリル等があり、重合促進剤としてはナフテン酸コバルト、ジメチルアニリン等がある。熱可塑性樹脂としては、ビニル重合体、ポリエチレン、ポリプロピレン等のポリオレフィン樹脂、ポリアクリル酸エステル系樹脂、ポリ（メタ）アクリル酸エステル系樹脂、硝酸繊維素、酢酸繊維素、ポリアミド、アイオノマー等がある。ビニル重合体としては、ポリ酢酸ビニル、ポリ塩化ビニル、塩化ビニル／酢酸ビニル共重合体、エチレン／ビニルアルコール共重合体、エチレン／酢酸ビニル共重合体、ポリビニルアルコール、ポリビニルブチラール等がある。ゴムとしてはブタジエン−アクリロニトリルゴム、ネオプレンゴム、天然ゴム等があり、天然樹脂としては膠、カゼイン、デキストリン、澱粉、アラビアゴム、ロジン等がある。
【００４１】
これらの接着剤の硬化方式としては、溶剤乾燥型、エマルジョン型、熱溶融固化型、熱硬化型等適宜な方式を選定することができる。
また、化粧シート１１の第２の熱可塑性樹脂層１５は、シートを昇温したときの結晶融解熱量ΔＨｍと、結晶化熱量ΔＨｃとの差（ΔＨｍ−ΔＨｃ）が３Ｊ／ｇより大きく５０Ｊ／ｇ以下、かつ｛（ΔＨｍ−ΔＨｃ）／ΔＨｍ｝が０．２より大きく１以下であるポリエステル樹脂層である必要がある。また、｛（ΔＨｍ−ΔＨｃ）／ΔＨｍ｝が０．３より大きく０．９以下であるのが好ましい。なぜならば、（ΔＨｍ−ΔＨｃ）が５０Ｊ／ｇより大きく、かつ｛（ΔＨｍ−ΔＨｃ）／ΔＨｍ｝が１より大きくになると、化粧シート積層金属板１６の加工性が大きく低下する。また、（ΔＨｍ−ΔＨｃ）が３Ｊ／ｇ以下で、｛（ΔＨｍ−ΔＨｃ）／ΔＨｍ｝が０．２以下になると、化粧シート積層金属板１６の耐水性、耐熱性が著しく低下するためである。
【００４２】
（実施例）
以下、実施例及び比較例によりさらに詳しく説明するが、本発明はこれらに限定されるものではない。なお、実施例及び比較例に示した化粧シート、化粧シート積層金属板の物性の測定規格、試験法は以下の通りである。
【００４３】
［面配向度ΔＰ］
アッベ屈折計によって直交３軸方向の屈折率（α、β、γ）を測定し、次式で算出した。
【００４４】
ΔＰ＝｛（γ＋β）／２｝−α　　　（α＜β＜γ）
γ：フィルム面内の最大屈折率
β：それに直交するフィルム面内方向の屈折率
α：フィルム厚さ方向の屈折率
［（ΔＨｍ−ΔＨｃ）及び（ΔＨｍ−ΔＨｃ）／ΔＨｍ］
パーキンエルマー製ＤＳＣ−７を用いて、フィルムサンプル１０ｍｇをＪＩＳ−Ｋ７１２２に基づいて、昇温速度を１０℃／分で昇温したときのサーモグラムから結晶融解熱量ΔＨｍと、結晶化熱量ΔＨｃとを求め、それらの値を使用してそれぞれ算出した。また、鋼板に積層したものに関しては、フィルムを鋼板から剥がした後に、上記と同様にして測定し、算出した。
【００４５】
［シートエンボス性］
予め表面にコロナ処理を施した厚み８０μｍの第１の熱可塑性樹脂フィルムの表面に塩化ビニル／酢酸ビニル共重合体系のインキを用いて、絵柄をグラビア印刷した。このフィルムと所定の厚さ５０μｍのポリエステル樹脂フィルムを連続して走行させながら、１００℃に加熱した金属製ロールに接触させて予備加熱した。引き続いて予熱したシートを赤外線ヒーターにより、シート温度が１８０℃になるように加熱し、表面に彫刻加工を施した金属ロールを当接させると同時に熱圧着した（温度＝１００℃、線圧＝５Ｋｇ／ｃｍ）。得られた化粧シート表面と、彫刻加工した金属ロール表面の状態とを比較し、十分にエンボスが付与されているものを「〇」、付与が浅いものを「×」と評価した。
【００４６】
なお、第１の熱可塑性樹脂フィルムがＰＰ（ポリプロピレン）若しくはＰＢＴ（ポリブチレンテレフタレート）フィルムから成る場合には、表面にニトロセルロース系のインキを用いて、絵柄をグラビア印刷した後に、所定の厚さ５０μｍのポリエステル樹脂フィルムをウレタン系接着剤によりドライラミネートした。
【００４７】
得られた化粧シート１１を上記と同様にして、連続して走行させながら、１００℃に加熱した金属製ロールに接触させて予備加熱した。引き続いて予熱したシートを赤外線ヒーターにより、シート温度が１８０℃になるように加熱し、表面に彫刻加工を施した金属ロールを当接させると同時に熱圧着した（温度＝１００℃、線圧＝５Ｋｇ／ｃｍ）。得られた化粧シート表面と、彫刻加工した金属ロール表面の状態とを比較し、十分にエンボスが付与されているものを「〇」、付与が浅いものを「×」と評価した。
【００４８】
［シート耐湿熱性］
前記シートエンボス性評価用として得られたシートを、６０℃×８０％ＲＨの条件下に３０日間、恒温恒湿槽内に放置した後、シートの白化を目視で判定した。「×」は使用に耐えないレベルを示し、「△」は「×」より良いが実用レベルを満たしていないレベルを示し、「〇」は実用レベル以上のレベルを示す。
【００４９】
［ラミネート性］
表面にウレタン系接着剤が乾燥後で５μｍとなるように塗布した溶融亜鉛メッキ鋼板（亜鉛目付け量１２０ｇ／ｍ２）厚さ０．４５ｍｍを２３０℃で焼き付け、前記シート耐湿熱性評価で用いたシートをラミネートした。得られた化粧シート積層金属板の外観を目視観察し、実用上問題のないものを「〇」、実用上問題のあるものを「×」と評価した。
【００５０】
［実施例１〜実施例３、比較例１〜比較例４］
＜積層用シートの調整＞
表１に示す割合からなるポリエステル樹脂をブレンダーで混合した後、得られた混合物を、先端にＴダイを装備した二軸混練押出機を使用し、シリンダー温度を２４０〜２７０℃の範囲で押し出して、厚さ５０μｍの透明フィルムを得た。このフィルムのヘイズ度、（ΔＨｍ−ΔＨｃ）、（ΔＨｍ−ΔＨｃ）／ΔＨｍを表１に示す。
【００５１】
続いて、上述した方法により、このフィルムにエンボス加工を行うと同時に基材樹脂フィルムとを積層し、化粧シートを得た。この化粧シートを６０℃×８０％ＲＨ下で保管することで耐湿熱性を評価した。その後、この化粧シートを溶融亜鉛メッキ鋼板にラミネートし、そのラミネート性を評価した。
【００５２】
［実施例４〜実施例７、比較例５〜比較例７］
第１の熱可塑性樹脂フィルムにＰＢＴフィルムを使用して、前記各実施例及び各比較例と同様の方法で表２に示す化粧シートを得た。溶融亜鉛メッキ鋼板（亜鉛目付け量１２０ｇ／ｍ２）の表面にウレタン系接着剤を乾燥後の厚みが５μｍとなるように塗布し、２３０℃で焼き付けた後に、表２に示すシートをラミネートした。得られた化粧シート積層金属板を沸騰水中に５時間浸漬した。その後、シート表面に５ｍｍ間隔の井形を入れた後に、ＪＩＳ−Ｋ７１２１で規定されるエリクセン試験装置を用いて、シート積層側が凸部となるように張り出し加工を行った。その際に、シートの剥がれが認められたものを「×」、シートの剥がれ等の異常のないものを「〇」と評価した。
【００５３】
各実施例及び比較例の評価結果等を表１〜表３に示す。
【００５４】
【表１】
2004050502.tif 000003
【００５５】
【表２】
2004050502.tif 000004
【００５６】
【表３】
2004050502.tif 000005
なお、表１〜表３に示す各原料は以下の通りである。
・塩ビ
理研ビニル（株）製　ＢＳ１２　厚さ　１００μｍ
・ＰＢＴ　ホモ・ポリブチレンテレフタレート
ノバデュール５０２４Ｓ：三菱エンジニアリングプラスチック（株）製
厚さ　８０μｍ
・ＰＰ　ポリプロピレン
ノバテックＰＰ　ＥＧ７Ｆ：日本ポリケム（株）製
（ガラス転移点；４５［℃］、結晶融解ピーク温度；２２３［℃］）
・ＰＥＴＧ　ポリエチレンテレフタレートのエチレングリコール部分の約３１％を１，４−シクロヘキサンジメタノールで置換した非晶性ポリエステル系樹脂イースター６７６３：イーストマンケミカル（株）製
・ＰＥＴ　ポリエチレンテレフタレート
表１及び表２から明らかに、ポリ塩化ビニル、ＰＢＴのいずれかからなる第１の熱可塑性樹脂層１２に印刷インキ層１３が積層されたシートに、第２の熱可塑性樹脂層１５を積層して得られ、請求項１の要件を満たす実施例１及び実施例２の化粧シート１１は、エンボス性、耐湿熱性、ラミネート性を満足す。即ち、第２の熱可塑性樹脂層１５がポリエステル樹脂層であって、面配向度ΔＰが５．０×１０−２以下、（ΔＨｍ−ΔＨｃ）が２Ｊ／ｇ以上、２０Ｊ／ｇ以下、かつ｛（ΔＨｍ−ΔＨｃ）／ΔＨｍ｝が０．１以上、０．５以下であれば、エンボス性、耐湿熱性、ラミネート性が良好となる。
【００５７】
第１の熱可塑性樹脂層１２がポリプロピレンからなり、面配向度ΔＰ、（ΔＨｍ−ΔＨｃ）及び｛（ΔＨｍ−ΔＨｃ）／ΔＨｍ｝が請求項１の要件を満たす実施例３に関しては、耐湿熱性、ラミネート性は良好で、エンボス性はややエンボスの入り方が浅いものの実用上問題のないレベルのものであった。
【００５８】
面配向度ΔＰが５．０×１０−２より大きく、（ΔＨｍ−ΔＨｃ）が２０Ｊ／ｇより大きく、かつ｛（ΔＨｍ−ΔＨｃ）／ΔＨｍ｝が０．５より大きく、いずれの値も請求項１の要件を満たさない比較例１では、エンボス性が劣り、実用レベルに達しなかった。また、面配向度ΔＰが５．０×１０−２以下と請求項１の要件を満たしても、（ΔＨｍ−ΔＨｃ）が２０Ｊ／ｇより大きく、かつ｛（ΔＨｍ−ΔＨｃ）／ΔＨｍ｝が０．５より大きく、両者の値が請求項１の要件を満たさない比較例４でも、エンボス性が劣り、実用レベルに達しなかった。
【００５９】
面配向度ΔＰが５．０×１０−２以下と請求項１の要件を満たしても、（ΔＨｍ−ΔＨｃ）及び｛（ΔＨｍ−ΔＨｃ）／ΔＨｍ｝が請求項１の範囲を満たさない比較例２では、エンボス性は満足するものの、耐湿熱性に劣るものであった。
【００６０】
第２の熱可塑性樹脂層が非晶性のポリエステル樹脂（ＰＥＴＧ）のみで形成された比較例３の場合は、エンボス性、耐湿熱性を満足するものの、ラミネート時にエンボスが消失する等の、外観不良を起こす等、ラミネート性に問題があった。
【００６１】
また、表３から明らかに、第１の熱可塑性樹脂層１２にＰＢＴフィルムを使用し、第２の熱可塑性樹脂層１５の結晶性ポリエステル樹脂と非晶性ポリエステル樹脂との割合を変えた場合、（ΔＨｍ−ΔＨｃ）及び（ΔＨｍ−ΔＨｃ）／ΔＨｍ｝が請求項５の要件を満たす実施例４〜７は、耐水性が良好であった。
【００６２】
表３から、第１の熱可塑性樹脂層１２にＰＢＴフィルムを使用し、第２の熱可塑性樹脂層１５の結晶性ポリエステル樹脂と非晶性ポリエステル樹脂との割合を変えた場合、結晶性ポリエステル樹脂（ＰＢＴ）を２５％以上とすれば、耐水性が良好な化粧シート積層金属板１６が得られることが分かる。
【００６３】
一方、（ΔＨｍ−ΔＨｃ）及び｛（ΔＨｍ−ΔＨｃ）／ΔＨｍ｝が請求項５の要件を満たさない比較例５〜７の化粧シート積層金属板は、シート積層後の耐水性に問題があった。
【００６４】
この実施の形態では以下の効果を有する。
（１）　第１の熱可塑性樹脂層１２に印刷インキ層１３が積層された基材シート１４に、第２の熱可塑性樹脂層１５を積層して得られた化粧シート１１において、第２の熱可塑性樹脂層１５が以下の要件を有するポリエステル樹脂層で形成されている。面配向度ΔＰが５×１０−２以下であり、化粧シートを昇温したときの結晶融解熱量ΔＨｍと、昇温中の結晶化により発生する結晶化熱量ΔＨｃとの差（ΔＨｍ−ΔＨｃ）が２Ｊ／ｇ以上２０Ｊ／ｇ以下、かつ｛（ΔＨｍ−ΔＨｃ）／ΔＨｍ｝が０．１以上０．５以下である。従って、この化粧シート１１は、エンボス加工性、耐湿熱性及びラミネート性に優れている。
【００６５】
（２）　第１の熱可塑性樹脂層１２を、ポリ塩化ビニル、オレフィン系樹脂、ポリエステル樹脂のいずれかで形成した場合、熱可塑性樹脂層の原料が入手し易く、取り扱いも容易で生産コストの低減が図れる。
【００６６】
（３）　第２の熱可塑性樹脂層１５の表面にエンボス１５ａを付与した場合、得られた化粧シート１１の意匠性が高くなる。
（４）　印刷インキ層１３が形成された第１の熱可塑性樹脂層１２の印刷層側に第２の熱可塑性樹脂層１５を積層すると同時に、第２の熱可塑性樹脂層１５の表面にエンボス１５ａを付与するようにして化粧シート１１を製造すれば、両熱可塑性樹脂層１２，１５の積層の際に、エンボスの付与が同時に行われる。従って、生産性が向上するとともに、コストの低減が図れる。
【００６７】
（５）　化粧シート積層金属板１６は、金属板１７上に接着剤層１８、第１の熱可塑性樹脂層１２、印刷インキ層１３及び透明な第２の熱可塑性樹脂層１５が順次積層されている。第１の熱可塑性樹脂層１２はポリ塩化ビニル、オレフィン系樹脂、ポリエステル樹脂のいずれかからなり、第２の熱可塑性樹脂層１５はポリエステル樹脂で形成されている。第２の熱可塑性樹脂層１５は、積層後のシートを昇温したときの結晶融解熱量ΔＨｍと、昇温中の結晶化により発生する結晶化熱量ΔＨｃとの差（ΔＨｍ−ΔＨｃ）が３〜５０Ｊ／ｇ、かつ｛（ΔＨｍ−ΔＨｃ）／ΔＨｍ｝が０．２〜１である。従って、この化粧シート積層金属板１６は、意匠性の高い化粧シートを得るためのエンボス加工が容易で耐水性に優れる。
【００６８】
（６）　化粧シート積層金属板１６を製造する際、第１の熱可塑性樹脂層１２をＰＢＴフィルムで形成し、第２の熱可塑性樹脂層１５を結晶性ポリエステル樹脂（ＰＢＴ）と非晶性ポリエステル樹脂（ＰＥＴＧ）とのブレンド物としＰＢＴを２５％以上とすれば、耐水性が良好な化粧シート積層金属板１６が得られる。
【００６９】
実施の形態は前記に限定されるものではなく、例えば、次のように具体化してもよい。
〇　第２の熱可塑性樹脂層１５にエンボス１５ａが付与された化粧シート１１の製造方法は、第１の熱可塑性樹脂層１２に第２の熱可塑性樹脂層１５を積層する際に同時にエンボス付与を行う方法に限らない。例えば、両熱可塑性樹脂層１２，１５が積層された化粧シート１１を作製した後、該化粧シート１１に一般的なエンボス付与機を用いてエンボス付与を行ってもよい。
【００７０】
○　第２の熱可塑性樹脂層１５の表面にエンボス１５ａが付与された化粧シート１１が積層された化粧シート積層金属板１６を製造する方法とし、エンボス１５ａが付与されていない化粧シート１１を金属板１７に積層した後、エンボスを付与するようにしてもよい。
【００７１】
○　結晶性ポリエステル樹脂としてＰＢＴに代えてホモ・ポリトリメチレンテレフタレート（ＰＴＴ）樹脂を使用してもよい。この場合も、ＰＢＴを使用した場合とほぼ同様な効果が得られる。
【００７２】
○　化粧シート１１は金属板１７に接着剤を介して積層して化粧シート積層金属板１６を形成する用途に限らず、木質板、合板等の基材に積層して使用してもよい。
【００７３】
前記実施の形態から把握される発明（技術的思想）について、以下に記載する。
（１）　請求項１又は請求項３に記載の発明において、前記第１の熱可塑性樹脂層はポリブチレンテレフタレートで形成され、第２の熱可塑性樹脂層は結晶性ポリエステル樹脂と非晶性ポリエステル樹脂とのブレンド物で形成されている。
【００７４】
（２）　技術的思想（１）に記載の発明において、前記結晶性ポリエステル樹脂はポリブチレンテレフタレートであり、非晶性ポリエステル樹脂はその厚みが１〜１０μｍである。
【００７５】
【発明の効果】
以上、詳述したように、請求項１〜請求項３に記載の発明によれば、エンボス加工性、耐湿熱性及びラミネート性に優れている。請求項４に記載の発明によれば、生産性が向上するとともに、コストの低減が図れる。請求項５に記載の発明によれば、意匠性の高い化粧シートを得るためのエンボス加工が容易で耐水性に優れる。
【図面の簡単な説明】
【図１】（ａ），（ｂ）は化粧シートの模式図、（ｃ）は化粧シート積層金属板の模式図。
【符号の説明】
１１…化粧シート、１２…第１の熱可塑性樹脂層、１３…印刷インキ層、１４…基材シート、１５…第２の熱可塑性樹脂層、１５ａ…エンボス、１７…金属板、１６…化粧シート積層金属板。
【図１】
2004050502.tif 000006